【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
ポリカーボネートエーテルポリオールを調製する方法であって、
（Ｉ）  （ａ）  式（Ｉ）の触媒、二重金属シアン化物（ＤＭＣ）触媒並びに任意選択的に二酸化炭素及び／又は溶媒をエポキシド並びに任意選択的にスターター化合物及び／又は二酸化炭素と混合して、混合物（α）を形成する工程、又は
（ｂ）  二重金属シアン化物（ＤＭＣ）触媒並びに任意選択的にスターター化合物、二酸化炭素及び／又は溶媒をエポキシド並びに任意選択的に二酸化炭素及び／又は溶媒と混合して、混合物（α）を形成する工程、又は
（ｃ）  エポキシド、式（Ｉ）の触媒、スターター化合物及び二酸化炭素並びに任意選択的に溶媒を混合して、混合物（α）を形成する工程、又は
（ｄ）  式（Ｉ）の触媒、二重金属シアン化物（ＤＭＣ）触媒並びに任意選択的にスターター化合物、エポキシド、二酸化炭素及び／又は溶媒を混合して、混合物（α）を形成する工程、及び
（ＩＩ）  スターター化合物、エポキシド、二酸化炭素、式（Ｉ）の触媒、二重金属シアン化物（ＤＭＣ）触媒及び／又は溶媒の１つ以上を混合物（α）に添加して、スターター化合物、エポキシド、二酸化炭素、式（Ｉ）の触媒、二重金属シアン化物（ＤＭＣ）触媒及び任意選択的に溶媒を含む混合物（β）を形成する工程を含み、前記式（Ｉ）の触媒は、以下の構造：
【化１】
2021500444.tif 000001
を有し、
式中、Ｍ１及びＭ２は、独立に、Ｚｎ（ＩＩ）、Ｃｒ（ＩＩ）、Ｃｏ（ＩＩ）、Ｃｕ（ＩＩ）、Ｍｎ（ＩＩ）、Ｍｇ（ＩＩ）、Ｎｉ（ＩＩ）、Ｆｅ（ＩＩ）、Ｔｉ（ＩＩ）、Ｖ（ＩＩ）、Ｃｒ（ＩＩＩ）−Ｘ、Ｃｏ（ＩＩＩ）−Ｘ、Ｍｎ（ＩＩＩ）−Ｘ、Ｎｉ（ＩＩＩ）−Ｘ、Ｆｅ（ＩＩＩ）−Ｘ、Ｃａ（ＩＩ）、Ｇｅ（ＩＩ）、Ａｌ（ＩＩＩ）−Ｘ、Ｔｉ（ＩＩＩ）−Ｘ、Ｖ（ＩＩＩ）−Ｘ、Ｇｅ（ＩＶ）−（Ｘ）２又はＴｉ（ＩＶ）−（Ｘ）２から選択され、
Ｒ１及びＲ２は、独立に、水素、ハライド、ニトロ基、ニトリル基、イミン、アミン、エーテル基、シリル基、シリルエーテル基、スルホキシド基、スルホニル基、スルフィネート基若しくはアセチリド基又は任意選択的に置換されるアルキル、アルケニル、アルキニル、ハロアルキル、アリール、ヘテロアリール、アルコキシ、アリールオキシ、アルキルチオ、アリールチオ、脂環式若しくはヘテロ脂環式基から選択され、
Ｒ３は、独立に、任意選択的に置換されるアルキレン、アルケニレン、アルキニレン、ヘテロアルキレン、ヘテロアルケニレン、ヘテロアルキニレン、アリーレン、ヘテロアリーレン又はシクロアルキレンから選択され、アルキレン、アルケニレン、アルキニレン、ヘテロアルキレン、ヘテロアルケニレン及びヘテロアルキニレンは、任意選択的に、アリール、ヘテロアリール、脂肪族環又はヘテロ脂肪族環が挟まれ得、
Ｒ５は、独立に、Ｈ又は任意選択的に置換される脂肪族、ヘテロ脂肪族、脂肪族環、ヘテロ脂肪族環、アリール、ヘテロアリール、アルキルヘテロアリール若しくはアルキルアリールから選択され、
Ｅ１はＣでＥ２はＯ、Ｓ若しくはＮＨであるか、又はＥ１はＮでＥ２はＯであり、
Ｅ３、Ｅ４、Ｅ５及びＥ６は、Ｎ、ＮＲ４、Ｏ及びＳから選択され、Ｅ３、Ｅ４、Ｅ５又はＥ６がＮである場合、
2021500444.tif 000002
は、
2021500444.tif 000003
であり、Ｅ３、Ｅ４、Ｅ５又はＥ６がＮＲ４、Ｏ又はＳである場合、
2021500444.tif 000004
は、
2021500444.tif 000005
であり、
Ｒ４は、独立に、Ｈ又は任意選択的に置換される脂肪族、ヘテロ脂肪族、脂肪族環、ヘテロ脂肪族環、アリール、ヘテロアリール、アルキルヘテロアリール、−アルキルＣ（Ｏ）ＯＲ１９、若しくは−アルキルＣ≡Ｎ、若しくはアルキルアリールから選択され、
Ｘは、独立に、ＯＣ（Ｏ）Ｒｘ、ＯＳＯ２Ｒｘ、ＯＳＯＲｘ、ＯＳＯ（Ｒｘ）２、Ｓ（Ｏ）Ｒｘ、ＯＲｘ、ホスフィネート、ハライド、ナイトレート、ヒドロキシル、カーボネート、アミノ、アミド又は任意選択的に置換される脂肪族、ヘテロ脂肪族、脂肪族環、ヘテロ脂肪族環、アリール若しくはヘテロアリールから選択され、各Ｘは、同じであるか又は異なり得、Ｘは、Ｍ１とＭ２との間に架橋を形成し得、
Ｒｘは、独立に、水素又は任意選択的に置換される脂肪族、ハロ脂肪族、ヘテロ脂肪族、脂肪族環、ヘテロ脂肪族環、アリール、アルキルアリール若しくはヘテロアリールであり、
Ｇは、存在しないか、又はルイス塩基である中性若しくはアニオン性のドナー配位子から独立に選択される、方法。
【請求項２】
混合物（α）は、工程（ＩＩ）の前に約５０〜１５０℃、任意選択的に約８０〜１３０℃の温度で保持される、請求項１（ａ）又は１（ｂ）に記載の方法。
【請求項３】
混合物（α）は、工程（ＩＩ）の前に約０〜１２０℃、任意選択的に約４０〜１００℃、任意選択的に約５０〜９０℃の温度で保持される、請求項１（ｃ）又は１（ｄ）に記載の方法。
【請求項４】
工程（Ｉ）は、式（Ｉ）の触媒、二重金属シアン化物（ＤＭＣ）触媒及び任意選択的に二酸化炭素を最初に混合して混合物（α’）を形成し、且つエポキシド並びに任意選択的にスターター化合物及び／又は二酸化炭素を続けて添加して混合物（α）を形成することを含む、請求項１（ａ）に従属する場合の請求項１〜３のいずれか一項に記載の方法。
【請求項５】
工程（ＩＩ）は、二重金属シアン化物（ＤＭＣ）触媒、エポキシド並びに任意選択的にスターター化合物、二酸化炭素及び／又は溶媒を混合して、予備活性化された混合物を形成し、且つ前記予備活性化された混合物を混合物（α）に添加して混合物（β）を形成することを含み、オプションで、前記予備活性化された混合物は、添加前に約５０〜１１０℃、任意選択的に約６０〜９０℃の温度で保持される、請求項１（ｃ）に従属する場合の請求項１〜４のいずれか一項に記載の方法。
【請求項６】
前記方法はエポキシドの全体量を使用し、前記エポキシドの全体量の約１〜９５％は工程（Ｉ）で混合され、残りは工程（ＩＩ）で添加され、任意選択的に約１〜７５％、任意選択的に約１〜５０％、任意選択的に約１〜４０％、任意選択的に約１〜３０％、任意選択的に約１〜２０％、任意選択的に約５〜２０％が工程（Ｉ）で混合される、請求項１〜５のいずれか一項に記載の方法。
【請求項７】
混合物（β）中に２つのスターター化合物が存在し、工程（Ｉ）の前記スターター化合物は第１のスターター化合物であり、工程（ＩＩ）は、
（Ａ）  第１のスターター化合物、エポキシド、二酸化炭素、式（Ｉ）の触媒、二重金属シアン化物（ＤＭＣ）触媒及び／又は溶媒の１つ以上を混合物（α）に添加すること、及び
（Ｂ）  第２のスターター化合物並びに任意選択的にエポキシド、二酸化炭素、式（Ｉ）の触媒、二重金属シアン化物（ＤＭＣ）触媒及び／又は溶媒を添加して、第１のスターター化合物、第２のスターター化合物、エポキシド、二酸化炭素、式（Ｉ）の触媒、二重金属シアン化物（ＤＭＣ）触媒及び任意選択的に溶媒を含む混合物（β）を形成することを含み、
オプションで、前記第１のスターター化合物は少なくとも約２００Ｄａの分子量を有し、前記第２のスターター化合物は最大で約２００Ｄａの分子量を有し、及び／又は、
オプションで、前記第２のスターター化合物は、約２００〜１０００Ｄａ、任意選択的に約３００〜７００Ｄａ、任意選択的に約４００Ｄａの分子量を有するポリプロピレングリコールである、請求項１〜６のいずれか一項に記載の方法。
【請求項８】
前記スターター化合物又は各スターター化合物は、２つ以上のヒドロキシル基、任意選択的に３つ以上、任意選択的に４つ以上、任意選択的に５つ以上、任意選択的に６つ以上、任意選択的に７つ以上、任意選択的に８つ以上のヒドロキシル基を有し、及び／又は、
スターター化合物は工程（ＩＩ）で添加され、及び／又は、
エポキシド及びスターター化合物の両方は工程（ＩＩ）で添加され、及び／又は、
エポキシド、式（Ｉ）の触媒、二重金属シアン化物（ＤＭＣ）触媒及び／又はスターター化合物は、工程（ＩＩ）において独立して連続的に添加されるか、あるいは、エポキシド、式（Ｉ）の触媒、二重金属シアン化物（ＤＭＣ）触媒及び／又はスターター化合物は、工程（ＩＩ）において独立して不連続的に添加される、請求項１〜７のいずれか一項に記載の方法。
【請求項９】
前記スターター化合物又は各スターター化合物は、式（ＩＩＩ）：
【化２】
2021500444.tif 000006
を有し、
式中、Ｚは任意の基であって、それに連結される２つ以上の−ＲＺ基を有し得る任意の基であり得、
各ＲＺは、独立に、−ＯＨ、−ＮＨＲ’、−ＳＨ、−Ｃ（Ｏ）ＯＨ、−Ｐ（Ｏ）（ＯＲ’）（ＯＨ）、−ＰＲ’（Ｏ）（ＯＨ）２又は−ＰＲ’（Ｏ）ＯＨから選択され、
Ｒ’は、Ｈ又は任意選択的に置換されるアルキル、ヘテロアルキル、アリール、ヘテロアリール、シクロアルキル若しくはヘテロシクロアルキルから選択され、
ａは、少なくとも２である整数であり、及び／又は、
前記スターター化合物又は各スターター化合物は、１，２−エタンジオール（エチレングリコール）、１−２−プロパンジオール、１，３−プロパンジオール（プロピレングリコール）、１，２−ブタンジオール、１−３−ブタンジオール、１，４−ブタンジオール、１，５−ペンタンジオール、１，６−ヘキサンジオール、１，８−オクタンジオール、１，１０−デカンジオール、１，４−シクロヘキサンジオール、１，２−ジフェノール、１，３−ジフェノール、１，４−ジフェノール、ネオペンチルグリコール、カテコール、シクロヘキセンジオール、１，４−シクロヘキサンジメタノール、ジプロピレングリコール、ジエチレングリコール、トリプロピレングリコール、トリエチレングリコール、テトラエチレングリコール、ポリプロピレングリコール（ＰＰＧ）又はＰＰＧ４２５、ＰＰＧ７２５、ＰＰＧ１０００など、最大で約１５００ｇ／ｍｏｌのＭｎを有するポリエチレングリコール（ＰＥＧ）；グリセロール、ベンゼントリオール、１，２，４−ブタントリオール、１，２，６−ヘキサントリオール、トリス（メチルアルコール）プロパン、トリス（メチルアルコール）エタン、トリス（メチルアルコール）ニトロプロパン、トリメチロールプロパン、ポリプロピレンオキシドトリオール、ポリエステルトリオールなどのトリオール、カリックス［４］アレーン、２，２−ビス（メチルアルコール）−１，３−プロパンジオール、エリスリトール、ペンタエリスリトール、ソルビトール、シュウ酸、マロン酸、コハク酸、グルタル酸、アジピン酸、ピメリン酸、スベリン酸、アゼライン酸、セバシン酸、ウンデカン二酸、ドデカン二酸、乳酸、グリコール酸、３−ヒドロキシプロパン酸、４−ヒドロキシブタン酸、５−ヒドロキシペンタン酸、エタノールアミン、ジエタノールアミン、メチルジエタノールアミン及びフェニルジエタノールアミンから選択され、及び／又は、
前記二酸化炭素は連続的に提供される、請求項１〜８のいずれか一項に記載の方法。
【請求項１０】
高分子量ポリエーテルカーボネートを調製する方法であって、
（Ｉ）  （ａ）  式（Ｉ）の触媒、二重金属シアン化物（ＤＭＣ）触媒並びに任意選択的に二酸化炭素及び／又は溶媒をエポキシド及び任意選択的に二酸化炭素と混合して、混合物（α）を形成する工程、又は
（ｂ）  二重金属シアン化物（ＤＭＣ）触媒並びに任意選択的に二酸化炭素及び／又は溶媒をエポキシド並びに任意選択的に二酸化炭素及び／又は溶媒と混合して、混合物（α）を形成する工程、又は
（ｃ）  エポキシド、式（Ｉ）の触媒及び二酸化炭素並びに任意選択的に溶媒を混合して、混合物（α）を形成する工程、又は
（ｄ）  式（Ｉ）の触媒、二重金属シアン化物（ＤＭＣ）触媒並びに任意選択的にエポキシド、二酸化炭素及び／又は溶媒を混合して、混合物（α）を形成する工程、及び
（ＩＩ）  エポキシド、二酸化炭素、式（Ｉ）の触媒、二重金属シアン化物（ＤＭＣ）触媒及び／又は溶媒の１つ以上を混合物（α）に添加して、エポキシド、二酸化炭素、式（Ｉ）の触媒、二重金属シアン化物（ＤＭＣ）触媒及び任意選択的に溶媒を含む混合物（β）を形成する工程を含み、前記式（Ｉ）の触媒は、以下の構造：
【化３】
2021500444.tif 000007
を有し、
式中、Ｍ１及びＭ２は、独立に、Ｚｎ（ＩＩ）、Ｃｒ（ＩＩ）、Ｃｏ（ＩＩ）、Ｃｕ（ＩＩ）、Ｍｎ（ＩＩ）、Ｍｇ（ＩＩ）、Ｎｉ（ＩＩ）、Ｆｅ（ＩＩ）、Ｔｉ（ＩＩ）、Ｖ（ＩＩ）、Ｃｒ（ＩＩＩ）−Ｘ、Ｃｏ（ＩＩＩ）−Ｘ、Ｍｎ（ＩＩＩ）−Ｘ、Ｎｉ（ＩＩＩ）−Ｘ、Ｆｅ（ＩＩＩ）−Ｘ、Ｃａ（ＩＩ）、Ｇｅ（ＩＩ）、Ａｌ（ＩＩＩ）−Ｘ、Ｔｉ（ＩＩＩ）−Ｘ、Ｖ（ＩＩＩ）−Ｘ、Ｇｅ（ＩＶ）−（Ｘ）２又はＴｉ（ＩＶ）−（Ｘ）２から選択され、
Ｒ１及びＲ２は、独立に、水素、ハライド、ニトロ基、ニトリル基、イミン、アミン、エーテル基、シリル基、シリルエーテル基、スルホキシド基、スルホニル基、スルフィネート基若しくはアセチリド基又は任意選択的に置換されるアルキル、アルケニル、アルキニル、ハロアルキル、アリール、ヘテロアリール、アルコキシ、アリールオキシ、アルキルチオ、アリールチオ、脂環式若しくはヘテロ脂環式基から選択され、
Ｒ３は、独立に、任意選択的に置換されるアルキレン、アルケニレン、アルキニレン、ヘテロアルキレン、ヘテロアルケニレン、ヘテロアルキニレン、アリーレン、ヘテロアリーレン又はシクロアルキレンから選択され、アルキレン、アルケニレン、アルキニレン、ヘテロアルキレン、ヘテロアルケニレン及びヘテロアルキニレンは、任意選択的に、アリール、ヘテロアリール、脂肪族環又はヘテロ脂肪族環が挟まれ得、
Ｒ５は、独立に、Ｈ又は任意選択的に置換される脂肪族、ヘテロ脂肪族、脂肪族環、ヘテロ脂肪族環、アリール、ヘテロアリール、アルキルヘテロアリール若しくはアルキルアリールから選択され、
Ｅ１はＣでＥ２はＯ、Ｓ若しくはＮＨであるか、又はＥ１はＮでＥ２はＯであり、
Ｅ３、Ｅ４、Ｅ５及びＥ６は、Ｎ、ＮＲ４、Ｏ及びＳから選択され、Ｅ３、Ｅ４、Ｅ５又はＥ６がＮである場合、
2021500444.tif 000008
は、
2021500444.tif 000009
であり、Ｅ３、Ｅ４、Ｅ５又はＥ６がＮＲ４、Ｏ又はＳである場合、
2021500444.tif 000010
は、
2021500444.tif 000011
であり、
Ｒ４は、独立に、Ｈ又は任意選択的に置換される脂肪族、ヘテロ脂肪族、脂肪族環、ヘテロ脂肪族環、アリール、ヘテロアリール、アルキルヘテロアリール、−アルキルＣ（Ｏ）ＯＲ１９、若しくは−アルキルＣ≡Ｎ、若しくはアルキルアリールから選択され、
Ｘは、独立に、ＯＣ（Ｏ）Ｒｘ、ＯＳＯ２Ｒｘ、ＯＳＯＲｘ、ＯＳＯ（Ｒｘ）２、Ｓ（Ｏ）Ｒｘ、ＯＲｘ、ホスフィネート、ハライド、ナイトレート、ヒドロキシル、カーボネート、アミノ、アミド又は任意選択的に置換される脂肪族、ヘテロ脂肪族、脂肪族環、ヘテロ脂肪族環、アリール若しくはヘテロアリールから選択され、各Ｘは、同じであるか又は異なり得、Ｘは、Ｍ１とＭ２との間に架橋を形成し得、
Ｒｘは、独立に、水素又は任意選択的に置換される脂肪族、ハロ脂肪族、ヘテロ脂肪族、脂肪族環、ヘテロ脂肪族環、アリール、アルキルアリール若しくはヘテロアリールであり、
Ｇは、存在しないか、又はルイス塩基である中性若しくはアニオン性のドナー配位子から独立に選択される、方法。
【請求項１１】
混合物（α）は、約１重量％未満の水、任意選択的に約０．５重量％未満の水、任意選択的に約０．１重量％未満の水、任意選択的に約０．０５重量％未満の水、任意選択的に約０重量％の水を含む、請求項１〜１０のいずれか一項に記載の方法。
【請求項１２】
工程（Ｉ）は、式（Ｉ）の触媒、二重金属シアン化物（ＤＭＣ）触媒及び任意選択的に二酸化炭素を最初に混合して混合物（α’）を形成し、且つエポキシド及び任意選択的に二酸化炭素を続けて添加して混合物（α）を形成することを含む、請求項１０（ａ）に従属する場合の請求項１０又は１１に記載の方法。
【請求項１３】
工程（ＩＩ）は、二重金属シアン化物（ＤＭＣ）触媒、エポキシド並びに任意選択的に二酸化炭素及び／又は溶媒を混合して、予備活性化された混合物を形成し、且つ前記予備活性化された混合物を混合物（α）に添加して混合物（β）を形成することを含み、オプションで、前記予備活性化された混合物は、添加前に約５０〜１１０℃、任意選択的に約６０〜９０℃の温度で保持される、請求項１０（ｃ）に従属する場合の請求項１０〜１２のいずれか一項に記載の方法。
【請求項１４】
前記方法はエポキシドの全体量を使用し、前記エポキシドの全体量の約１〜９５％は工程（Ｉ）で混合され、残りは工程（ＩＩ）で添加され、任意選択的に約１〜７５％、任意選択的に約１〜５０％、任意選択的に約１〜４０％、任意選択的に約１〜３０％、任意選択的に約１〜２０％、任意選択的に約５〜２０％が工程（Ｉ）で混合される、請求項１０〜１３のいずれか一項に記載の方法。
【請求項１５】
混合物（α）において、前記式（Ｉ）の触媒の量及び前記二重金属シアン化物（ＤＭＣ）触媒の量は、互いに約３００：１〜約１：１００、例えば約４０：１〜約１：５０などの約１２０：１〜約１：７５、例えば２０：１〜約１：１などの約３０：１〜約１：３０、例えば約１０：１〜約２：１、例えば約５：１〜約１：５の所定の重量比であり、及び／又は、
工程（Ｉ）において、前記二重金属シアン化物（ＤＭＣ）触媒は、その他の成分と乾式混合され、及び／又は、
工程（Ｉ）において、前記二重金属シアン化物（ＤＭＣ）触媒は、スラリーとして混合され、前記スラリーは、前記二重金属シアン化物（ＤＭＣ）触媒及び溶媒を含み、及び／又は、
工程（Ｉ）において、前記式（Ｉ）の触媒は溶液として混合され、前記溶液は、前記式（Ｉ）の触媒並びに前記エポキシド及び／又は溶媒の１つ以上を含み、及び／又は、
エポキシドは工程（ＩＩ）で添加され、及び／又は、
式（Ｉ）の触媒は工程（ＩＩ）で添加され、及び／又は、
二重金属シアン化物（ＤＭＣ）触媒は工程（ＩＩ）で添加され、及び／又は、
エポキシド、式（Ｉ）の触媒及び／又は二重金属シアン化物（ＤＭＣ）触媒は、工程（ＩＩ）において独立して連続的に添加されるか、あるいは、エポキシド、式（Ｉ）の触媒及び／又は二重金属シアン化物（ＤＭＣ）触媒は、工程（ＩＩ）において独立して不連続的に添加され、及び／又は、
前記二酸化炭素は連続的に提供される、請求項１〜１４のいずれか一項に記載の方法。
【請求項１６】
前記ＤＭＣ触媒は、錯化剤、水及び／又は酸の少なくとも１つの存在下で金属塩の溶液を金属シアン化物塩の溶液で処理することによって調製され、任意選択的に、前記金属塩は式Ｍ’（Ｘ’）ｐのものであり、式中、Ｍ’は、Ｚｎ（ＩＩ）、Ｒｕ（ＩＩ）、Ｒｕ（ＩＩＩ）、Ｆｅ（ＩＩ）、Ｎｉ（ＩＩ）、Ｍｎ（ＩＩ）、Ｃｏ（ＩＩ）、Ｓｎ（ＩＩ）、Ｐｂ（ＩＩ）、Ｆｅ（ＩＩＩ）、Ｍｏ（ＩＶ）、Ｍｏ（ＶＩ）、Ａｌ（ＩＩＩ）、Ｖ（Ｖ）、Ｖ（ＶＩ）、Ｓｒ（ＩＩ）、Ｗ（ＩＶ）、Ｗ（ＶＩ）、Ｃｕ（ＩＩ）及びＣｒ（ＩＩＩ）から選択され、
Ｘ’は、ハライド、オキシド、ヒドロキシド、スルフェート、カーボネート、シアニド、オキサレート、チオシアネート、イソシアネート、イソチオシアネート、カルボキシレート及びナイトレートから選択されるアニオンであり、
ｐは、１以上の整数であり、ｐを乗じた前記アニオン上の電荷は、Ｍ’の価数を満たし、前記金属シアン化物塩は式（Ｙ）ｑＭ’’（ＣＮ）ｂ（Ａ）ｃのものであり、式中、Ｍ’’は、Ｆｅ（ＩＩ）、Ｆｅ（ＩＩＩ）、Ｃｏ（ＩＩ）、Ｃｏ（ＩＩＩ）、Ｃｒ（ＩＩ）、Ｃｒ（ＩＩＩ）、Ｍｎ（ＩＩ）、Ｍｎ（ＩＩＩ）、Ｉｒ（ＩＩＩ）、Ｎｉ（ＩＩ）、Ｒｈ（ＩＩＩ）、Ｒｕ（ＩＩ）、Ｖ（ＩＶ）及びＶ（Ｖ）から選択され、
Ｙは、プロトン、又はアルカリ金属イオン、又はアルカリ土類金属イオン（例えば、Ｋ＋）であり、
Ａは、ハライド、オキシド、ヒドロキシド、スルフェート、シアニド、オキサレート、チオシアネート、イソシアネート、イソチオシアネート、カルボキシレート及びナイトレートから選択されるアニオンであり、
ｑ及びｂは、１以上の整数であり、
ｃは、０又は１以上の整数であり得、
それぞれｑ、ｂ及びｃを乗じた前記アニオンＹ、ＣＮ及びＡ上の電荷の合計（例えば、Ｙ×ｑ＋ＣＮ×ｂ＋Ａ×ｃ）は、Ｍ’’の価数を満たし、
前記少なくとも１つの錯化剤は、（ポリ）エーテル、ポリエーテルカーボネート、ポリカーボネート、ポリ（テトラメチレンエーテルジオール）、ケトン、エステル、アミド、アルコール、尿素又はこれらの組合せから選択され、
任意選択的に、前記少なくとも１つの錯化剤は、プロピレングリコール、ポリプロピレングリコール、（メ）エトキシエチレングリコール、ジメトキシエタン、ｔｅｒｔ−ブチルアルコール、エチレングリコールモノメチルエーテル、ジグリム、トリグリム、メタノール、エタノール、イソプロピルアルコール、ｎ−ブチルアルコール、イソブチルアルコール及びｓｅｃ−ブチルアルコール、３−ブテン−１−オール、２−メチル−３−ブテン−２−オール、２−メチル−３−ブチン−２−オール、３−メチル−１−ペンチン−３−オール又はこれらの組合せから選択され、
前記酸は、存在する場合、式ＨｒＸ’’’を有し、式中、Ｘ’’’は、ハライド、スルフェート、ホスフェート、ボレート、クロレート、カーボネート、シアニド、オキサレート、チオシアネート、イソシアネート、イソチオシアネート、カルボキシレート及びナイトレートから選択されるアニオンであり、ｒは、対イオンＸ’’’上の電荷に対応する整数である、請求項１〜１５のいずれか一項に記載の方法。
【請求項１７】
請求項１〜１６のいずれか一項に記載の方法によって形成される製品。
【請求項１８】
請求項１〜１６のいずれか一項に記載の方法によって製造されるポリカーボネートエーテルポリオール又はポリエーテルカーボネート。
【請求項１９】
請求項１８に記載のポリカーボネートエーテルポリオール又はポリエーテルカーボネートから製造されるより高次のポリマー。